(57)【要約】  本技術は、ダマを生じることなくとろみを液体に付与することができる新たなとろみ付与用組成物を提供することを目的とする。  本技術は、キサンタンガムを含み、レーザー回折式粒度分析測定法に従い測定したときに、粒子サイズが７５μｍ超であり且つ１５０μｍ以下である粒子の数の割合が全粒子数の５０％以下であり、且つ、粒子サイズが１５０μｍ超であり且つ２５０μｍ以下である粒子の数の割合が全粒子数の１５％以上である、粉末状のとろみ付与用組成物を提供する。前記とろみ付与用組成物は、ダマを生じることなく液体にとろみを付与することができる。
2021010257.tif 000002
【特許請求の範囲】
【請求項１】
キサンタンガムを含み、
レーザー回折式粒度分析測定法に従い測定したときに、
粒子サイズが７５μｍ超であり且つ１５０μｍ以下である粒子の数の割合が、全粒子数の５０％以下であり、且つ、
粒子サイズが１５０μｍ超であり且つ２５０μｍ以下である粒子の数の割合が、全粒子数の１５％以上である、
粉末状のとろみ付与用組成物。
【請求項２】
レーザー回折式粒度分析測定法に従い測定したときに、粒子サイズが７５μｍ以下である粒子の数の割合が、全粒子数の３０％以下である、請求項１に記載のとろみ付与用組成物。
【請求項３】
レーザー回折式粒度分析測定法に従い測定したときに、粒子サイズが２５０μｍ超であり且つ５００μｍ以下である粒子の数の割合が、全粒子数の２０％以下である、請求項１又は２に記載のとろみ付与用組成物。
【請求項４】
レーザー回折式粒度分析測定法に従い測定したときに、粒子サイズが５００μｍ以下である粒子の数の割合が、全粒子数の９０％以上である、請求項１〜３のいずれか一項に記載のとろみ付与用組成物。
【請求項５】
前記とろみ付与用組成物の比表面積が、５０ｍ２／ｋｇ〜８０ｍ２／ｋｇである、請求項１〜４のいずれか一項に記載のとろみ付与用組成物。
【請求項６】
前記組成物３．０ｇを２０℃の脱イオン水１００ｇに３ｒｐｓで撹拌しながら５秒間で添加してさらに３ｒｐｓで３０秒間撹拌した直後の当該脱イオン水の粘度が３５０ｍＰａ・ｓ以上である、請求項１〜５のいずれか一項に記載のとろみ付与用組成物。
【請求項７】
前記キサンタンガムの含有割合が２０質量％〜４０質量％である、請求項１〜６のいずれか一項に記載のとろみ付与用組成物。
【請求項８】
前記とろみ付与用組成物が水溶性カルシウム塩を含む、請求項１〜７のいずれか一項に記載のとろみ付与用組成物。
【請求項９】
前記水溶性カルシウム塩の含有割合が０．５質量％〜１０．０質量％である、請求項８に記載のとろみ付与用組成物。
【請求項１０】
前記とろみ付与用組成物がクエン酸塩を含む、請求項１〜９のいずれか一項に記載のとろみ付与用組成物。
【請求項１１】
前記クエン酸塩の含有割合が０．５質量％〜１０．０質量％である、請求項１０に記載のとろみ付与用組成物。
【請求項１２】
前記とろみ付与用組成物が賦形剤を含み、
前記賦形剤の含有割合が５０質量％〜７５質量％である、請求項１〜１１のいずれか一項に記載のとろみ付与用組成物。
【請求項１３】
キサンタンガム含有粉末を、バインダーを用いて造粒することによって製造される、請求項１〜１２のいずれか一項に記載のとろみ付与用組成物。
【請求項１４】
キサンタンガム含有粉末を、バインダーを用いて造粒する造粒工程を含み、
前記造粒工程において、レーザー回折式粒度分析測定法に従い測定したときに、粒子サイズが７５μｍ超であり且つ１５０μｍ以下である粒子の数の割合が全粒子数の５０％以下となり、且つ、粒子サイズが１５０μｍ超であり且つ２５０μｍ以下である粒子の数の割合が全粒子数の１５％以上となるように、造粒が行われる、
とろみ付与用組成物の製造方法。
【発明の詳細な説明】
【技術分野】
【０００１】
本技術は、とろみ付与用組成物に関する。
【背景技術】
【０００２】
嚥下困難者にとって、例えば水又はお茶などの液体をそのまま摂取することは困難な場合がある。そのため、液体にとろみを付与して摂取しやすくすることがしばしば行われる。これまでに、液体にとろみを付与するための組成物に関していくつか提案されている。例えば、下記特許文献１には、キサンタンガムと水溶性カルシウム塩とを含有することを特徴とするトロミ剤組成物が開示されている。
【先行技術文献】
【特許文献】
【０００３】
【特許文献１】特開２００６−２７１２５８号公報
【発明の概要】
【発明が解決しようとする課題】
【０００４】
とろみ付与用組成物を液体に混合した場合にダマが生じることは望ましくない。ダマが生じる場合は、液体に与えられるとろみが不十分になることもある。また、ダマが生じる場合は、ダマが異物と認識され、飲み込みやすさに悪影響を与える可能性もある。そこで、本技術は、ダマを生じることなくとろみを液体に付与することができる新たなとろみ付与用組成物を提供することを目的とする。
【課題を解決するための手段】
【０００５】
本発明者らは、キサンタンガムを含むとろみ付与用組成物について検討したところ、特定の粒度分布がダマ発生を抑制するために適していることを見出した。【０００６】
すなわち、本技術は、キサンタンガムを含み、レーザー回折式粒度分析測定法に従い測定したときに、粒子サイズが７５μｍ超であり且つ１５０μｍ以下である粒子の数の割合が、全粒子数の５０％以下であり、且つ、粒子サイズが１５０μｍ超であり且つ２５０μｍ以下である粒子の数の割合が、全粒子数の１５％以上である、粉末状のとろみ付与用組成物を提供する。
前記とろみ付与用組成物は、レーザー回折式粒度分析測定法に従い測定したときに、粒子サイズが７５μｍ以下である粒子の数の割合が、全粒子数の３０％以下であってよい。
前記とろみ付与用組成物は、レーザー回折式粒度分析測定法に従い測定したときに、粒子サイズが２５０μｍ超であり且つ５００μｍ以下である粒子の数の割合が、全粒子数の２０％以下であってよい。
前記とろみ付与用組成物は、レーザー回折式粒度分析測定法に従い測定したときに、粒子サイズが５００μｍ以下である粒子の数の割合が、全粒子数の９０％以上であってよい。
前記とろみ付与用組成物の比表面積は、５０ｍ２／ｋｇ〜８０ｍ２／ｋｇでありうる。
前記組成物３．０ｇを２０℃の脱イオン水１００ｇに３ｒｐｓで撹拌しながら５秒間で添加してさらに３ｒｐｓで３０秒間撹拌した直後の当該脱イオン水の粘度が３５０ｍＰａ・ｓ以上であってよい。
前記キサンタンガムの含有割合は、２０質量％〜４０質量％であってよい。
前記とろみ付与用組成物は水溶性カルシウム塩を含んでよい。
前記水溶性カルシウム塩の含有割合は、０．５質量％〜１０．０質量％であってよい。
前記とろみ付与用組成物はクエン酸塩を含んでよい。
前記クエン酸塩の含有割合は、０．５質量％〜１０．０質量％であってよい。
前記とろみ付与用組成物が賦形剤を含んでよく、前記賦形剤の含有割合は５０質量％〜７５質量％であってよい。
前記とろみ付与用組成物は、キサンタンガム含有粉末を、バインダーを用いて造粒することによって製造されてよい。
また、本技術は、キサンタンガム含有粉末を、バインダーを用いて造粒する造粒工程を含み、前記造粒工程において、レーザー回折式粒度分析測定法に従い測定したときに、粒子サイズが７５μｍ超であり且つ１５０μｍ以下である粒子の数の割合が全粒子数の５０％以下となり、且つ、粒子サイズが１５０μｍ超であり且つ２５０μｍ以下である粒子の数の割合が全粒子数の１５％以上となるように、造粒が行われる、とろみ付与用組成物の製造方法も提供する。
【発明の効果】
【０００７】
本技術のとろみ付与用組成物は、ダマを生じることなく液体にとろみを付与することができる。さらに、本技術のとろみ付与用組成物は、液体に迅速にとろみを付与することもできる。
なお、本技術の効果は、ここに記載された効果に限定されず、本明細書内に記載されたいずれかの効果であってもよい。
【図面の簡単な説明】
【０００８】
【図１】とろみ付与用組成物を液体に添加した場合におけるダマ発生の評価結果を示す写真である。
【図２】とろみ付与用組成物を脱イオン水に添加した場合の粘度の測定結果を示すグラフである。
【図３】とろみ付与用組成物をお茶に添加した場合の粘度の測定結果を示すグラフである。
【発明を実施するための形態】
【０００９】
以下に本技術の好ましい実施形態について説明する。ただし、本技術は以下の好ましい実施形態のみに限定されず、本技術の範囲内で自由に変更することができる。
【００１０】
１．本技術のとろみ付与用組成物
【００１１】
本技術のとろみ付与用組成物は、キサンタンガムを含み、粉末状であり、且つ、レーザー回折式粒度分析測定法に従い測定したときに、粒子サイズが７５μｍ超であり且つ１５０μｍ以下である粒子の数の割合が全粒子数の５０％以下であり且つ粒子サイズが１５０μｍ超であり且つ２５０μｍ以下である粒子の数の割合が全粒子数の１５％以上である。
キサンタンガムを含むとろみ付与用組成物は、当該とろみ付与用組成物と液体との混合の仕方によっては、ダマが生じることもある。例えば、当該とろみ付与用組成物を液体に添加した後しばらく時間が経過してから撹拌を行った場合にはダマが生じうる。本発明者らは、キサンタンガムを含むとろみ付与用組成物について検討したところ、特定の粒度分布が、ダマの形成を防ぐために特に適していることを見出した。
また、本発明者らは、キサンタンガムを含むとろみ付与用組成物が特定の粒度分布を有する場合に、粘度の発現性に優れていることも見出した。
以下で、本技術のとろみ付与用組成物の詳細を説明する。
【００１２】
（１）とろみ付与用組成物の組成
【００１３】
本技術のとろみ付与用組成物はキサンタンガムを含む。キサンタンガムは、グルコース、マンノース、及びグルクロン酸を構成単位として有する多糖類である。キサンタンガムの主鎖はグルコースから構成され、且つ、キサンタンガムの側鎖はマンノース及びグルクロン酸から構成される。前記側鎖は、前記主鎖のグルコース残基に、１つおきに結合していてよい。前記側鎖の末端のマンノース残基は、ピルビン酸を有してよく又は有していなくてもよい。前記主鎖に結合したマンノース残基はアセチル化されていてよく又はアセチル化されていなくてもよい。
前記キサンタンガムは、キサントモナス・キャンペストリス（Xanthomonas campestris）により産生される多糖類であってよく、より特にはキサントモナス・キャンペストリスが菌体外に分泌した多糖類であってよい。
【００１４】
前記キサンタンガムの含有割合は、例えば４０質量％以下であり、好ましくは３８質量％以下であり、より好ましくは３５質量％以下であり、さらにより好ましくは３３質量％以下であってよい。
前記キサンタンガムの含有割合は、例えば２０質量％以上であり、好ましくは２２質量％以上であり、より好ましくは２５質量％以上であり、特に好ましくは２７質量％以上であってよい。
前記キサンタンガムの含有割合の数値範囲の上限値及び下限値は、上記で述べた値のうちからそれぞれ選択されてよく、当該含有割合は、例えば２０質量％〜４０質量％、好ましくは２２質量％〜３８質量％であり、より好ましくは２５質量％〜３５質量％である。
前記キサンタンガムの含有割合が高すぎる場合は、ダマが生じやすくなることがある。また、前記キサンタンガムの含有割合が低すぎる場合は、とろみを付与するためにより多くのとろみ付与用組成物が必要となり、効率的でなくなりうる。
前記キサンタンガムの含有割合は、本技術のとろみ付与用組成物に含まれる成分のうち、バインダーとして用いられる水以外の成分の合計質量に対する、キサンタンガムの質量の割合である。すなわち、当該キサンタンガムの含有割合は、本技術のとろみ付与用組成物１００質量部に対して、その原料として使用したキサンタンガムの含量の割合とほぼ同義である。本明細書内において、キサンタンガム以外の成分（例えば水溶性カルシウム塩と、クエン酸塩、及び賦形剤など）の含有割合も、同様である。すなわち、本技術の組成物中の各成分の含有割合は、バインダーとして用いられる水以外の成分の合計質量に対する各成分の質量の割合である。
【００１５】
本技術のとろみ付与用組成物はさらに水溶性カルシウム塩を含んでよい。当該水溶性カルシウム塩は、例えば乳酸カルシウム又は塩化カルシウムであり、より好ましくは乳酸カルシウムである。カルシウム塩は水和物であってもよく、乳酸カルシウム五水和物が好ましい。
【００１６】
水溶性カルシウム塩（特には乳酸カルシウム）の含有割合は、好ましくは０．５質量％以上、より好ましくは１．０質量％以上、さらにより好ましくは１．５質量％以上、特に好ましくは２．０質量％以上であってよい。
水溶性カルシウム塩（特には乳酸カルシウム）の含有割合は、例えば１０．０質量％以下、好ましくは８．０質量％以下、より好ましくは６．０質量％以下、さらにより好ましくは５．０質量％以下、特に好ましくは４．０質量％以下、３．５質量％以下、又は３．０質量％以下であってよい。
前記水溶性カルシウム塩の含有割合の数値範囲の上限値及び下限値は、上記で述べた値のうちからそれぞれ選択されてよく、当該含有割合は、例えば０．５質量％〜１０．０質量％、好ましくは１．０質量％〜６．０質量％、より好ましくは１．５質量％〜４．０質量％、さらにより好ましくは２．０質量％〜３．０質量％である。
前記水溶性カルシウム塩が上記数値範囲内にあることが、ダマ発生を防ぐために適しており、且つ、効率的な粘度発現に適している。
【００１７】
本技術のとろみ付与用組成物はクエン酸塩をさらに含んでよい。前記クエン酸塩は、好ましくはクエン酸のアルカリ金属塩であり、より好ましくはクエン酸のナトリウム塩若しくはカリウム塩、又は、クエン酸のナトリウム塩及びクエン酸のカリウム塩の混合物であり、さらにより好ましくはクエン酸のナトリウム塩である。当該クエン酸のナトリウム塩は、より好ましくはクエン酸三ナトリウムであり、例えばクエン酸三ナトリウム二水和物である。
【００１８】
前記クエン酸塩の含有割合は、好ましくは０．５質量％以上、より好ましくは１．０質量％以上、さらにより好ましくは１．５質量％以上、特に好ましくは２．０質量％以上であってよい。
前記クエン酸塩の含有割合は、例えば１０．０質量％以下、好ましくは８．０質量％以下、より好ましくは６．０質量％以下、さらにより好ましくは５．０質量％以下、特に好ましくは４．０質量％以下、３．５質量％以下、又は３．０質量％以下であってよい。
前記クエン酸塩の含有割合の数値範囲の上限値及び下限値は、上記で述べた値のうちからそれぞれ選択されてよく、当該含有割合は、例えば０．５質量％〜１０．０質量％、好ましくは１．０質量％〜６．０質量％、より好ましくは１．５質量％〜４．０質量％、さらにより好ましくは２．０質量％〜３．０質量％である。
前記クエン酸塩が上記数値範囲内にあることが、ダマ発生を防ぐために適しており、且つ、効率的な粘度発現に適している。
【００１９】
前記とろみ付与用組成物はさらに賦形剤を含みうる。当該賦形剤は、例えばデキストリン、澱粉、及び糖類からなる群から選ばれる１つ又は２以上の組合せであってよい。
前記デキストリンとして、例えばデキストリン、アミロデキストリン、エリトロデキストリン、アクロデキストリン、マルトデキストリン、及びシクロデキストリンを挙げることができる。
前記澱粉として、トウモロコシ由来澱粉、モチトウモロコシ由来澱粉、馬鈴薯由来澱粉、甘蔗由来澱粉、小麦由来澱粉、米由来澱粉、餅米由来澱粉、タピオカ由来澱粉、及びサゴヤシ由来澱粉などの生澱粉、及び、当該生澱粉のいずれかに物理的又は化学的処理を施した加工澱粉を挙げることができる。当該加工澱粉として、酸分解澱粉、酸化澱粉、α化澱粉、グラフト化澱粉、例えばカルボキシメチル基又はヒドロキシアルキル基などが導入されたエーテル化澱粉、例えばアセチル基などが導入されたエステル化澱粉、澱粉の２カ所以上の水酸基間に多官能基を結合させた架橋澱粉、例えばオクテニルコハク酸基などの疎水基が導入された乳化性澱粉、及び湿熱処理又は乾熱処理された澱粉を挙げることができる。
前記糖類として、ショ糖、果糖、ぶどう糖、麦芽糖、澱粉糖化物、還元澱粉水飴、及びトレハロースを挙げることができる。
前記賦形剤として、これら列挙された材料のうちの１つ又は２以上の組合せが用いられてよい。
【００２０】
本技術の好ましい実施態様に従い、前記賦形剤はデキストリンである。デキストリンを賦形剤として用いることが、本技術の組成物の液体への分散性及び／又は溶解性の向上に貢献する。本技術において用いられるデキストリンのデキストロース当量（ＤＥ）は、好ましくは５〜２０であり、より好ましくは１０〜１５である。この数値範囲内のＤＥを有するデキストリンが、本技術の組成物の液体への分散性及び／又は溶解性の向上に貢献する。
【００２１】
前記賦形剤（特にはデキストリン）の含有割合は、好ましくは５０質量％以上であり、より好ましくは５５質量％以上であり、さらにより好ましくは６０質量％以上であり、特に好ましくは６２質量％以上である。
前記賦形剤（特にはデキストリン）の含有割合は、好ましくは７５質量％以下であり、より好ましくは７３質量％以下であり、さらにより好ましくは７０質量％以下であり、特に好ましくは６８質量％以下である。
前記賦形剤の含有割合の数値範囲の上限値及び下限値は、上記で述べた値のうちからそれぞれ選択されてよく、当該含有割合は、例えば５０質量％〜７５質量％、好ましくは５５質量％〜７５質量％であり、より好ましくは６０質量％〜７０質量％である。
上記数値範囲内の含有割合が、本技術の組成物の液体への分散性及び／又は溶解性の向上に貢献する。
【００２２】
本技術の一つの好ましい実施態様に従い、本技術のとろみ付与用組成物は、キサンタンガムと、水溶性カルシウム塩と、クエン酸塩とを含む。特に好ましくは、当該水溶性カルシウム塩は乳酸カルシウムであり、且つ、当該クエン酸塩はクエン酸のナトリウム塩である。これら三成分を含むことが、ダマ形成の抑制のために適しており、さらには粘度発現のためにも適している。また、これら三成分を含むとろみ付与用組成物に関して以下で述べる粒度分布を採用することが、ダマ形成の抑制にとって特に好ましく、さらには粘度発現のためにも特に好ましい。
これら三成分の合計含有割合が、好ましくは２５質量％〜４５質量％、より好ましくは３０質量％〜４０質量％、さらにより好ましくは３２質量％〜３８質量％であってよい。この実施態様において、本技術のとろみ付与用組成物は、賦形剤としてデキストリンを含んでよい。デキストリンの含有割合が、好ましくは５５質量％〜７５質量％、より好ましくは６０質量％〜７０質量％、さらにより好ましくは６２質量％〜６８質量％である。
例えば、本技術のとろみ付与用組成物は、キサンタンガムと、乳酸カルシウムと、クエン酸のナトリウム塩と、賦形剤（特にはデキストリン）の合計含有割合が９０質量％以上であってよく、より好ましくは９５質量％以上であってよく、さらにより好ましくは９８質量％以上であってよい。
【００２３】
（２）とろみ付与用組成物の特性及び形状
【００２４】
本技術のとろみ付与用組成物は粉末状であり、レーザー回折式粒度分析測定法に従い測定したときに、粒子サイズが７５μｍ超であり且つ１５０μｍ以下である粒子の数の割合が全粒子数の５０％以下であり、且つ、粒子サイズが１５０μｍ超であり且つ２５０μｍ以下である粒子の数の割合が全粒子数の１５％以上である。この粒度分布を有することによって、当該組成物を液体に添加及び混合した場合におけるダマの発生をより確実に防ぐことができる。例えば、当該組成物を液体に添加してしばらく経過した後に撹拌した場合においても、ダマが生じることなく、当該液体にとろみを付与することができる。
本明細書内において、「ダマ」 とは、粉末を液体に加えたときに、溶解又は分散することなく集合した粉末の集合物を意味してよく、特には肉眼で確認できる程度の大きさを有する塊をいう。
【００２５】
本明細書内において、粒度分布は、レーザー回折式粒度分析測定法に従い測定される。当該測定は、ＪＩＳ  Ｚ８８２５−１に準拠した噴射型乾式測定である。当該測定を行うための装置として、市販入手可能なレーザー回折式粒度分析測定装置が用いられてよく、例えばＭａｓｔｅｒｓｉｚｅｒ  ３０００（Malvern Panalytical社）が用いられる。
【００２６】
本技術のとろみ付与用組成物を構成する粒子のうち、粒子サイズが７５μｍ超であり且つ１５０μｍ以下である粒子の数の割合は、上記のとおり、全粒子数の５０％以下であり、より好ましくは４９％以下、さらにより好ましくは４８％以下である。
本技術のとろみ付与用組成物を構成する粒子のうち、粒子サイズが７５μｍ超であり且つ１５０μｍ以下である粒子の数の割合は、例えば２５％以上であり、より好ましくは３０％以上であり、さらにより好ましくは３５％以上であり、特に好ましくは３７％以上である。
粒子サイズが７５μｍ超であり且つ１５０μｍ以下である粒子の数の割合が上記数値範囲内にあることによって、ダマの発生をより確実に防ぐことができる。
【００２７】
本技術の好ましい実施態様に従い、前記とろみ付与用組成物を構成する粒子のうち、粒子サイズが７５μｍ超であり且つ１５０μｍ以下である粒子の数の割合は、好ましくは３５％以上であり、より好ましくは３７％以上である。粒子サイズが７５μｍ超であり且つ１５０μｍ以下である粒子の数の割合が上記下限値以上であることによって、本技術のとろみ付与用組成物は、ダマ発生を防ぐだけでなく、より高い粘度を液体に付与することができる。
この実施態様において、前記とろみ付与用組成物を構成する粒子のうち、粒子サイズが７５μｍ超であり且つ１５０μｍ以下である粒子の数の割合は、例えば３５％〜５０％であり、より好ましくは３７％〜５０％である。
【００２８】
本技術のとろみ付与用組成物を構成する粒子のうち、粒子サイズが１５０μｍ超であり且つ２５０μｍ以下である粒子の数の割合は、上記のとおり、全粒子数の１５％以上であり、より好ましくは１８％以上、さらにより好ましくは２０％以上である。
本技術のとろみ付与用組成物を構成する粒子のうち、粒子サイズが１５０μｍ超であり且つ２５０μｍ以下である粒子の数の割合は、例えば４０％以下であり、より好ましくは３５％以下であり、さらにより好ましくは３０％以下である。
粒子サイズが１５０μｍ超であり且つ２５０μｍ以下である粒子の数の割合が上記数値範囲内にあることによって、ダマの発生をより確実に防ぐことができる。
【００２９】
本技術のとろみ付与用組成物を構成する粒子のうち、粒子サイズが２５０μｍ超であり且つ５００μｍ以下である粒子の数の割合は、好ましくは全粒子数の２０％以下、より好ましくは１５％以下、さらにより好ましくは１０％以下である。
本技術のとろみ付与用組成物を構成する粒子のうち、粒子サイズが２５０μｍ超であり且つ５００μｍ以下である粒子の数の割合は、例えば１％以上であり、より好ましくは２％以上であり、さらにより好ましくは３％以上である。
粒子サイズが２５０μｍ超であり且つ５００μｍ以下である粒子の数の割合が上記数値範囲内にあることによって、ダマの発生をより確実に防ぐことができ、より高い粘度を付与することにも貢献する。
【００３０】
本技術のとろみ付与用組成物を構成する粒子のうち、粒子サイズが７５μｍ以下である粒子の数の割合は、好ましくは、全粒子数の３０％以下であり、より好ましくは２７％以下、さらにより好ましくは２５％以下である。
本技術のとろみ付与用組成物を構成する粒子のうち、粒子サイズが７５μｍ以下である粒子の数の割合は、例えば５％以上であり、より好ましくは１０％以上であり、さらにより好ましくは１２％以上である。
粒子サイズが７５μｍ以下である粒子の数の割合が上記数値範囲内にあることによって、ダマの発生をより確実に防ぐことができる。
【００３１】
特に好ましい実施態様において、本技術のとろみ付与用組成物を構成する粒子のうち、粒子サイズが７５μｍ以下である粒子の数の割合は、好ましくは、全粒子数の１５％以上であり、より好ましくは１６％以上、さらにより好ましくは１７％以上である。
粒子サイズが７５μｍ以下である粒子の数の割合が上記数値範囲内にあることによって、ダマの発生をより確実に防ぐことができ、且つ、より高い粘度を付与することができる。
【００３２】
本技術のとろみ付与用組成物を構成する粒子のうち、粒子サイズが５００μｍ以下である粒子の数の割合は、好ましくは、全粒子数の９０％以上であり、より好ましくは９３％以上、さらにより好ましくは９５％以上である。
粒子サイズが５００μｍ以下である粒子の数の割合が上記数値範囲内にあることによって、ダマの発生をより確実に防ぐことができる。
【００３３】
本技術のとろみ付与用組成物の比表面積が、５０ｍ２／ｋｇ〜８０ｍ２／ｋｇであり、より好ましくは６０ｍ２／ｋｇ〜８０ｍ２／ｋｇであり、さらにより好ましくは６０ｍ２／ｋｇ〜７５ｍ２／ｋｇである。当該比表面積が上記数値範囲内にあることが、ダマ発生の抑制に貢献しうる。
特に好ましくは、本技術のとろみ付与用組成物の比表面積は６０ｍ２／ｋｇ〜８０ｍ２／ｋｇであり、さらにより好ましくは６０ｍ２／ｋｇ〜７５ｍ２／ｋｇであってよい。当該比表面積が上記数値範囲内にあることが、より高い粘度を液体に付与するために適している。
前記比表面積は、以下の実施例において述べるＭａｓｔｅｒｓｉｚｅｒ  ３０００（Malvern Panalytical社）による粒度分布の測定に際して、同時に測定することができる。
【００３４】
本明細書内において、「とろみ」とは、液体が多少の粘度を有する状態を意味してよく、例えば水よりも高い粘度を有する状態をいう。当該粘度は、上記で述べたとおりであってよい。
また、本明細書内において、「とろみ付与用組成物」とは、液体の粘度を増加させるために用いられる組成物、すなわち増粘するための組成物を意味してよい。「とろみ付与用組成物」は、増粘剤または増粘性組成物ということもできる。
【００３５】
本技術のとろみ付与用組成物は、当該組成物３．０ｇを２０℃の脱イオン水１００ｇに３ｒｐｓで撹拌しながら５秒間で添加してさらに３ｒｐｓで３０秒間撹拌した直後の当該脱イオン水の粘度が、好ましくは３５０ｍＰａ・ｓ以上、より好ましくは３６０ｍＰａ・ｓ以上、さらにより好ましくは３７０ｍＰａ・ｓ以上になるというとろみ付与特性を有する。本技術のとろみ付与用組成物は、当該とろみ付与特性を有することによって、より効率的に液体に粘度を付与することができる。
【００３６】
（３）とろみ付与用組成物の製造方法
【００３７】
本技術のとろみ付与用組成物は、当該組成物に含まれる成分を混合及び造粒することにより製造することができる。本技術のとろみ付与用組成物の製造方法は例えば、キサンタンガム含有粉末をバインダーを用いて造粒する造粒工程を含む。当該造粒工程において、レーザー回折式粒度分析測定法に従い測定したときに、粒子サイズが７５μｍ超であり且つ１５０μｍ以下である粒子の数の割合が全粒子数の５０％以下となり、且つ、粒子サイズが１５０μｍ超であり且つ２５０μｍ以下である粒子の数の割合が全粒子数の１５％以上となるように、造粒が行われうる。
前記キサンタンガム含有粉末は、例えば、キサンタンガム、水溶性カルシウム塩（特には乳酸カルシウム）、クエン酸塩、及び賦形剤を混合して粉末状混合物であってよい。例えば、前記製造方法は、サンタンガム、水溶性カルシウム塩（特には乳酸カルシウム）、クエン酸塩、及び賦形剤を混合して粉末状混合物を得る混合工程を含みうる。
すなわち、本技術の一つの実施態様において、前記製造方法は、
キサンタンガム、水溶性カルシウム塩（特には乳酸カルシウム）、クエン酸塩、及び賦形剤を混合して粉末状混合物を得る混合工程、及び
前記粉末状混合物を、バインダーを用いて造粒して組成物を得る造粒工程
を含みうる。当該組成物が、本技術のとろみ付与用組成物であってよい。
【００３８】
前記混合工程において用いられるキサンタンガム、水溶性カルシウム塩、クエン酸塩、及び賦形剤は好ましくは粉末状であり、すなわち、前記混合工程において、粉末状のキサンタンガム、粉末状の水溶性カルシウム塩、粉末状のクエン酸塩、及び粉末状の賦形剤が混合されうる。これら成分の詳細は、上記「（１）とろみ付与用組成物の組成」において述べたとおりであってよい。
【００３９】
また、これらの成分の、前記混合工程における配合割合は、上記「（１）とろみ付与用組成物の組成」において述べた組成が得られるように設定されてよく、例えば上記「（１）とろみ付与用組成物の組成」において述べた含有割合が、これら成分の前記混合工程における配合割合として採用されてよい。
【００４０】
例えば、前記キサンタンガムの配合割合は、上記「（１）とろみ付与用組成物の組成」において述べたように、例えば４０質量％以下であり、好ましくは３８質量％以下であり、より好ましくは３５質量％以下であり、さらにより好ましくは３３質量％以下であってよい。前記キサンタンガムの含有割合は、例えば２０質量％以上であり、好ましくは２２質量％以上であり、より好ましくは２５質量％以上であり、特に好ましくは２７質量％以上であってよい。前記キサンタンガムの配合割合は、本技術のとろみ付与用組成物に含まれる成分のうち、バインダーとして用いられる水以外の成分の合計質量に対する、キサンタンガムの質量の割合である。本明細書内において、キサンタンガム以外の成分（例えば水溶性カルシウム塩と、クエン酸塩、及び賦形剤など）の配合割合も、同様である。
【００４１】
また、前記水溶性カルシウム塩（特には乳酸カルシウム）の配合割合は、好ましくは０．５質量％以上、より好ましくは１．０質量％以上、さらにより好ましくは１．５質量％以上、特に好ましくは２．０質量％以上であってよい。前記水溶性カルシウム塩（特には乳酸カルシウム）の配合割合は、例えば１０．０質量％以下、好ましくは８．０質量％以下、より好ましくは６．０質量％以下、さらにより好ましくは５．０質量％以下、特に好ましくは４．０質量％以下、３．５質量％以下、又は３．０質量％以下であってよい。
【００４２】
前記クエン酸塩の配合割合は、好ましくは０．５質量％以上、より好ましくは１．０質量％以上、さらにより好ましくは１．５質量％以上、特に好ましくは２．０質量％以上であってよい。前記クエン酸塩の配合割合は、例えば１０．０質量％以下、好ましくは８．０質量％以下、より好ましくは６．０質量％以下、さらにより好ましくは５．０質量％以下、特に好ましくは４．０質量％以下、３．５質量％以下、又は３．０質量％以下であってよい。
【００４３】
前記賦形剤（特にはデキストリン）の配合割合は、好ましくは５０質量％以上であり、より好ましくは５５質量％以上であり、さらにより好ましくは６０質量％以上であり、特に好ましくは６２質量％以上である。前記賦形剤（特にはデキストリン）の配合割合は、好ましくは７５質量％以下であり、より好ましくは７３質量％以下であり、さらにより好ましくは７０質量％以下であり、特に好ましくは６８質量％以下である。
【００４４】
本技術の一つの好ましい実施態様に従い、前記混合工程において、キサンタンガム、水溶性カルシウム塩、及びクエン酸塩の三成分の合計配合割合が、好ましくは２５質量％〜４５質量％、より好ましくは３０質量％〜４０質量％、さらにより好ましくは３２質量％〜３８質量％であってよい。この実施態様において、前記混合工程において、賦形剤としてデキストリンが用いられてよい。当該デキストリンの配合割合は、好ましくは５５質量％〜７５質量％、より好ましくは６０質量％〜７０質量％、さらにより好ましくは６２質量％〜６８質量％である。
本技術の特に好ましい実施態様において、前記混合工程において、キサンタンガムと、乳酸カルシウムと、クエン酸のナトリウム塩と、賦形剤（特にはデキストリン）の合計配合割合は、９０質量％以上であってよく、より好ましくは９５質量％以上であってよく、さらにより好ましくは９８質量％以上であってよい。
【００４５】
当該造粒工程における造粒条件を調整することによって、上記で述べた粒度分布を有する本技術のとろみ付与用組成物を得ることができる。代替的には、造粒工程後に、上記で述べた粒度分布を有するように、ふるいを用いてふるい分けされてもよい。
【００４６】
前記造粒工程において用いられるバインダーは、例えば水であってよい。
【００４７】
例えば、前記造粒工程において、レーザー回折式粒度分析測定法に従い測定したときに粒子サイズが７５μｍ超であり且つ１５０μｍ以下である粒子の数の割合が全粒子数の５０％以下となり、且つ、粒子サイズが１５０μｍ超であり且つ２５０μｍ以下である粒子の数の割合が全粒子数の１５％以上となるように、造粒が行われうる。
【００４８】
また、前記造粒工程において、レーザー回折式粒度分析測定法に従い測定したときに、粒子サイズが７５μｍ超であり且つ１５０μｍ以下である粒子の数の割合が、全粒子数の５０％以下、より好ましくは４９％以下、さらにより好ましくは４８％以下となるように、造粒が行われうる。
また、前記造粒工程において、粒子サイズが７５μｍ超であり且つ１５０μｍ以下である粒子の数の割合が、例えば２５％以上、より好ましくは３０％以上、さらにより好ましくは３５％以上、特に好ましくは３７％以上となるように造粒が行われうる。
【００４９】
本技術の好ましい実施態様に従い、前記造粒工程において、粒子サイズが７５μｍ超であり且つ１５０μｍ以下である粒子の数の割合が、好ましくは３５％以上であり、より好ましくは３７％以上となるように、造粒が行われうる。
また、この実施態様において、粒子サイズが７５μｍ超であり且つ１５０μｍ以下である粒子の数の割合が、例えば３５％〜５０％であり、より好ましくは３７％〜５０％となるように造粒が行われうる。
【００５０】
また、前記造粒工程において、粒子サイズが１５０μｍ超であり且つ２５０μｍ以下である粒子の数の割合が、全粒子数の１５％以上、より好ましくは１８％以上、さらにより好ましくは２０％以上となるように、造粒が行われうる。
また、前記造粒工程において、粒子サイズが１５０μｍ超であり且つ２５０μｍ以下である粒子の数の割合が、例えば４０％以下、より好ましくは３５％以下、さらにより好ましくは３０％以下となるように造粒が行われうる。
【００５１】
前記造粒工程において、粒子サイズが２５０μｍ超であり且つ５００μｍ以下である粒子の数の割合が、好ましくは全粒子数の２０％以下、より好ましくは１５％以下、さらにより好ましくは１０％以下となるように、造粒が行われてよい。
また、前記造粒工程において、粒子サイズが２５０μｍ超であり且つ５００μｍ以下である粒子の数の割合が、例えば１％以上、より好ましくは２％以上、さらにより好ましくは３％以上となるように造粒が行われてよい。
【００５２】
前記造粒工程において、粒子サイズが７５μｍ以下である粒子の数の割合が、好ましくは、全粒子数の３０％以下、より好ましくは２７％以下、さらにより好ましくは２５％以下となるように造粒が行われてよい。
前記造粒工程において、粒子サイズが７５μｍ以下である粒子の数の割合が、例えば５％以上、より好ましくは１０％以上、さらにより好ましくは１２％以上となるように、造粒が行われてよい。
【００５３】
前記造粒工程において、粒子サイズが７５μｍ以下である粒子の数の割合は、好ましくは、全粒子数の１５％以上、より好ましくは１６％以上、さらにより好ましくは１７％以上となるように造粒が行われてよい。
【００５４】
前記造粒工程において、粒子サイズが５００μｍ以下である粒子の数の割合が、好ましくは、全粒子数の９０％以上、より好ましくは９３％以上、さらにより好ましくは９５％以上となるように造粒が行われてよい。
【００５５】
前記混合工程及び前記造粒工程は、市販入手可能な造粒装置を用いて行われてよく、例えば、流動層造粒装置を用いることができる。
【００５６】
（４）とろみ付与用組成物の使用方法
【００５７】
本技術のとろみ付与用組成物は、液体にとろみを付与するために用いられる。当該液体は、好ましくは水を含む液体であり、より好ましくは水を母体として含む液体である。
当該液体は、好ましくは液状飲食品である。当該液状飲食品は、例えば茶成分を含む液体、蛋白質及び／又は脂肪を含む液体、酸成分を含む液体、塩分を含む液体、又はミネラルを含む液体でありうる。当該液状飲食品のより具体的な例は、以下のとおりである。  
水；
乳性飲料、例えば牛乳、加工乳、乳飲料、乳酸菌飲料、及びドリンクヨーグルトなど；
清涼飲料、例えば果汁又は野菜汁入りの清涼飲料、スポーツ飲料、機能性成分含有飲料、イオン飲料、ビタミン含有飲料など；
果汁飲料、例えばオレンジジュースなど；
野菜汁飲料、例えばトマトジュース及びニンジンジュースなど；
茶飲料、例えば緑茶飲料、紅茶飲料、麦茶飲料、玄米茶飲料、抹茶飲料、及びほうじ茶飲料など；
コーヒー飲料；
ココア飲料；
栄養補給用飲料、例えばビタミン補給用飲料など；
酒、例えば果実酒（ワインなど）、日本酒、及びウィスキーなど；
スープ、例えば味噌汁、清汁、コンソメスープ、ポタージュスープ、クリームスープ、及び中華スープなど；
液状最終食品、例えばシチュー、カレー、及びグラタンなど；
特殊食品又は治療食、例えば蛋白質・リン・カリウム調整食品、塩分調整食品、油脂調整食品、整腸作用食品、カルシウム・鉄・ビタミン強化食品、低アレルギー食品、濃厚流動食、ミキサー食、及びキザミ食など；及び
液状調味料、例えば醤油及びソースなど。
本技術のとろみ付与用組成物は、液状飲食品のこれらの具体例のいずれかにとろみを付与するために用いられてよい。
すなわち、本技術は、本技術のとろみ付与用組成物を含む飲食品組成物も提供する。当該飲食品組成物は、例えば１０ｍＰａ・ｓ〜１０００ｍＰａ・ｓの粘度、特には１００ｍＰａ・ｓ〜８００ｍＰａ・ｓ、より特には２００ｍＰａ・ｓ〜６００ｍＰａ・ｓ、さらにより特には３００ｍＰａ・ｓ〜５００ｍＰａ・ｓを有しうる。当該粘度を有する飲食品組成物は、例えば嚥下困難者用であってよいが、嚥下困難者以外のヒトにより摂取されてもよい。
【００５８】
本技術のとろみ付与用組成物は、例えば液体（特には上記液状飲食品）の粘度を１０ｍＰａ・ｓ〜１０００ｍＰａ・ｓにするために用いられてよく、例えば１０ｍＰａ・ｓ未満の粘度を有する液体（特には上記液状飲食品）の粘度を１０ｍＰａ・ｓ〜１０００ｍＰａ・ｓとするために用いられてよい。当該粘度は、１００ｍＰａ・ｓ〜８００ｍＰａ・ｓ、２００ｍＰａ・ｓ〜６００ｍＰａ・ｓ、又は、３００ｍＰａ・ｓ〜５００ｍＰａ・ｓであってもよい。
本技術のとろみ付与用組成物によるとろみ付与後の液体の粘度は、上記のとおり１０ｍＰａ・ｓ〜１０００ｍＰａ・ｓであり、１００ｍＰａ・ｓ〜８００ｍＰａ・ｓであり、例えば２００ｍＰａ・ｓ〜６００ｍＰａ・ｓであってよい。当該粘度は、当該液体を摂取する対象（ヒト）の口腔機能に応じて適宜設定されてよい。
本明細書内において、粘度は、Ｅ型回転粘度計（品番：ＭＣＲ３０２、製造会社名：株式会社アントンパール・ジャパン）を用いて以下の条件下で測定される。
ずり速度：５０ｓｅｃ−１
コーン角度：１°
コーン半径：５０ｍｍ
ギャップ：１００μｍ
【００５９】
本技術のとろみ付与用組成物によって液体にとろみを付与するために、当該組成物は当該液体（特には上記液状飲食品）に添加及び混合される。液体へのとろみ付与のために、例えば液体１５０ｇに対して好ましくは０．１ｇ〜１５ｇ、より好ましくは０．３ｇ〜１３ｇ、さらにより好ましくは０．５ｇ〜１０ｇの当該組成物が添加及び混合されてよい。
【００６０】
本技術のとろみ付与用組成物によってとろみ付与される液体の温度は、好ましくは０℃〜６０℃、より好ましくは３℃〜５５℃、さらにより好ましくは５℃〜５０℃であってよい。本技術のとろみ付与用組成物は溶解性及び／分散性に優れているので、このような幅広い温度の液体に添加されても、ダマを生じることなく液体にとろみを付与することができる。
【００６１】
以下で実施例を参照して本技術をより詳しく説明するが、本技術はこれら実施例に限定されるものではない。
【実施例】
【００６２】
１．とろみ付与用組成物の製造【００６３】
キサンタンガム（三栄源エフ・エフ・アイ社製）３０質量部、乳酸カルシウム五水和物（第一化成社製）２．６質量部、クエン酸三ナトリウム二水和物２．４質量部、及びデキストリン（東亜化成社製）６５質量部を流動層造粒装置により造粒して造粒物を得た。当該造粒物を、６０Ｍ（メッシュ）（目開き２５０μｍ）、１００Ｍ（目開き１５０μｍ）、及び２００Ｍ（目開き７５μｍ）の３つの篩（いずれもＪＩＳ標準篩）を用いて篩分けした。当該篩分けにより、１００Ｍパス２００Ｍオンの粉末状組成物（以下「実験例１の組成物」という）、６０Ｍパス１００Ｍオンの粉末状組成物（以下「実験例２の組成物」という）、及び６０Ｍオンの粉末状組成物（以下「実験例３の組成物」という）を得た。【００６４】
実験例１〜３の組成物それぞれについて、レーザー回折式粒度分析測定装置（Ｍａｓｔｅｒｓｉｚｅｒ  ３０００、Malvern Panalytical社）を用いてレーザー回折式粒度分析
測定法により粒度分布を測定した。測定条件は以下のとおりであった。
非球形粒子のモード：「はい」を選択
Fraunhoferタイプ：「いいえ」を選択
分散媒：「Dry dispersion」
散乱強度の下限：１．００％
散乱強度の上限：１０．００％
分散ユニット：Aero S（乾式の分散ユニット）
フィードレート：４１
空気圧：３．５ｂａｒ
ベンチュリの種類：標準ベンチュリ
トレイの種類：汎用トレイ
ホッパーのギャップ：２．００ｍｍ
洗浄シーケンス：強力
解析モデル：汎用
シングル測定結果モード：「いいえ」を選択
オフの検出器数：０
乾燥微粉末モード：「いいえ」を選択【００６５】
粒度分布の測定結果を以下表１に示す。【００６６】
【表１】
2021010257.tif 000003
【００６７】
また、上記粒度分布測定に際して、各実験例の組成物についての比表面積も測定した。比表面積の測定結果を以下表２に示す。【００６８】
【表２】
2021010257.tif 000004
【００６９】
２．とろみ付与用組成物の評価【００７０】
（１）ダマ発生の有無についての評価【００７１】
３．０ｇの実験例１の組成物を、２０℃に温度調節された脱イオン水１００ｇに一度に添加し、添加直後から３ｒｐｓで１０秒間撹拌し、そして２０秒間静置した。同じ操作を、実験例２及び３の組成物についても行った。【００７２】
当該静置後の溶液の状態を図１上部の（Ａ）行に示す。（Ａ）行に示されるとおり、実験例１の組成物を水に溶解させた場合は、小さいサイズのダマが多数確認された。一方で、実験例２及び実験例３の組成物を水に溶解させた場合は、ダマは確認されなかった。【００７３】
次に、３．０ｇの実験例１の組成物を、２０℃に温度調節された脱イオン水１００ｇに一度に添加し３秒静置した。当該静置後、３ｒｐｓで３０秒間撹拌した。同じ操作を、実験例２及び３の組成物についても行った。【００７４】
当該撹拌後の溶液の状態を図１の下部の（Ｂ）行に示す。図１に示されるとおり、実験例１の組成物を水に溶解させた場合は、大きいサイズのダマが多数確認された。一方で、実験例２及び実験例３の組成物を水に溶解させた場合は、ダマは確認されなかった。【００７５】
以上のとおり、実験例２及び３の組成物は、実験例１の組成物よりも、水に溶解した場合にダマが生じにくい。実験例１〜３の組成物は、上記表１に示されるとおりの粒度分布を有する。そのため、キサンタンガムを含む組成物が、例えば粒子サイズが７５μｍ超であり且つ１５０μｍ以下である粒子の数の割合が全粒子数の５０％以下であり且つ粒子サイズが１５０μｍ超であり且つ２５０μｍ以下である粒子の数の割合が全粒子数の１５％以上である粒度分布を有する場合に、当該組成物の液体への溶解時におけるダマの発生が抑制されることが分かる。【００７６】
（２）粘度発現についての評価【００７７】
３．０ｇの実験例１の組成物を、２０℃の温度調節された脱イオン水１００ｇに３ｒｐｓで撹拌しながら５秒間で添加し、当該添加後３ｒｐｓでさらに３０秒間撹拌した。当該撹拌後の６０分間に、溶液の粘度を複数回測定した。同じ操作を、実験例２及び３の組成物についても行った。当該粘度の測定は、Ｅ型回転粘度計（ＭＣＲ３０２、株式会社アントンパール・ジャパン）を用いて行われ、５０ｓｅｃ−１で２分間測定後の数値が読み取られた。粘度の測定結果を、以下の表３及び図２に示す。【００７８】
【表３】
2021010257.tif 000005
【００７９】
表３及び図２に示されるとおり、実験例１及び２の組成物を用いた場合は、実験例３の組成物と比べて、水に付与される粘度がより高かった。さらに、実験例２の組成物が、水に付与される粘度が最も高かった。
また、実験例１及び２の組成物を用いた場合は、前記３０秒間の撹拌直後において、粘度が３５０ｍＰａ・ｓ以上であった。一方、実験例３の組成物を用いた場合は、前記３０秒間の撹拌直後において、粘度が３５０ｍＰａ・ｓ未満であった。【００８０】
次に、３．０ｇの実験例１の組成物を、２０℃の温度調節された緑茶（茶飲料である）１００ｇに撹拌しながら添加し、当該添加後３ｒｐｓでさらに３０秒間撹拌した。当該撹拌後６０分間に、溶液の粘度を複数回測定した。同じ操作を、実験例２及び３の組成物についても行った。当該粘度は、上記と同じ方法で測定された。粘度の測定結果を、以下の表４及び図３に示す。【００８１】
【表４】
2021010257.tif 000006
【００８２】
表４及び図３に示されるとおり、実験例１及び２の組成物を用いた場合は、実験例３の組成物と比べて、緑茶に付与される粘度がより高かった。さらに、実験例２の組成物が、緑茶に付与される粘度が最も高かった。【００８３】
以上のとおり、実験例１及び２の組成物は、実験例３の組成物よりも、より高い粘度を液体に付与することができる。実験例１〜３の組成物は、上記表１に示されるとおりの粒度分布を有する。そのため、キサンタンガムを含む組成物が、例えば粒子サイズが７５μｍ超であり且つ１５０μｍ以下である粒子の数の割合が全粒子数の３５％以上且つ５０％以下であり且つ粒子サイズが１５０μｍ超であり且つ２５０μｍ以下である粒子の数の割合が全粒子数の１５％以上であることに加え、粒子サイズが２５０μｍ超であり且つ５００μｍ以下である粒子の数の割合が全粒子数の２０％以下である粒度分布を有することによって、液体に溶解させた場合におけるダマの発生を抑制することに加え、より高い粘度を液体に付与することができることが分かる。
【図１】
2021010257.tif 000007
【図２】
2021010257.tif 000008
【図３】
2021010257.tif 000009
【国際調査報告】
2021010257.tif 000010
2021010257.tif 000011
2021010257.tif 000012
2021010257.tif 000013
2021010257.tif 000014
2021010257.tif 000015